(57)【特許請求の範囲】
【請求項１】
パルプの繊維粗度２２〜３０ｍｇ／１００ｍ、且つ該パルプ中の塩素分２００ｐｐｍ以下にある該パルプを叩解した重量平均繊維長０．６〜１．０ｍｍの叩解パルプで構成される中性紙からなる電子写真用透明転写紙。
【発明の詳細な説明】
【０００１】
【産業上の利用分野】
本発明は、電子写真方式の複写機やプリンターに使用され、透明度と強度に優れ、加熱印字後のボコツキ、割れ及び透明度の低下が少ない電子写真用透明転写紙に関するものである。
【０００２】
【従来の技術】
自然な表面性を有する電子写真用透明転写紙を得るためには、叩解を進めたろ水度の低いパルプ原料を用いて製造する方法が行われている。近年、電子写真用透明転写紙の保存性向上やコピー画質改良などの品質要求を満たすため、従来の酸性域での抄紙に代って、中性域で電子写真用透明転写紙を製造する必要性が増してきている。しかし、中性域では酸性域に比較して繊維の膨潤が大きいため、ワイヤー上での脱水性やプレスでの搾水性向上が非常に難しいのが現状である。
【０００３】
ろ水度の低いパルプ原料を用いて抄紙する場合は、先ず叩解条件を適正なものに調節することが必要になる。透明性を向上させるには、叩解を進める必要があるが、引裂き強度が低下するために叩解条件も限界がある。さらに、最近は環境保護の動向に伴い、塩素使用量が少ない条件で漂白したパルプを使用する必要性が大きくなってきている。しかしながら、この種のパルプは、従来のパルプに比較して強度がより劣るため、叩解条件を決定する上でさらに難しくなって来ている。
【０００４】
また、パルプ中の塩素分の多いパルプは、強度に優れているものの、環境保護から好ましいものでなく、さらに加熱時に変色し易く、電子写真熱定着後の透明度も低下し易いという欠点もある。
【０００５】
【発明が解決しようとする課題】
上述したとおり、環境保護の社会的要請を満足し、しかも加熱印字後の透明度、ボコツキ、強度の全てを満足する電子写真用透明転写紙が得られていないのが現状である。
【０００６】
本発明の目的は、透明度と強度が優れ、電子写真方式の複写機やプリンターで加熱印字した後のボコツキ、割れ及び透明度の低下が少ない電子写真用透明転写紙を提供することである。
【０００７】
【課題を解決するための手段】
本発明者は、上記課題を解決するため鋭意研究した結果、本発明の電子写真用透明転写紙を発明するに至った。
即ち、本発明の電子写真用透明転写紙は、パルプの繊維粗度２２〜３０ｍｇ／１００ｍ、且つ該パルプ中の塩素分２００ｐｐｍ以下にある該パルプを叩解した重量平均繊維長０．６〜１．０ｍｍの叩解パルプで構成される中性紙からなることを特徴とするものである。
【０００８】
以下、本発明の電子写真用透明転写紙について、詳細に説明する。
【０００９】
本発明の電子写真用透明転写紙においては、使用されるパルプが、特定の繊維粗度のもので、且つパルプ中に含有される塩素分が従来に比較して少ないものであることが特徴である。
【００１０】
このような特定条件にあるパルプを用い、特定の重量平均繊維長となるまで叩解したパルプを使用して抄紙することで、本発明の特長とする透明度と強度に優れ、加熱印字後のボコツキや割れ、透明度の高い電子写真用透明転写紙が得られるのである。
【００１１】
本発明の電子写真用透明転写紙において、パルプは、パルプの繊維粗度が、２０〜３０ｍｇ／１００ｍの範囲にあるものを用いる。ここで、パルプの繊維粗度が、２０ｍｇ／１００ｍ未満の場合、加熱印字後に割れが生じやすく好ましくない。また、パルプの繊維粗度が３０ｍｇ／１００ｍを超えて大きい場合、透明度が低下するという欠点がある。
【００１２】
パルプの繊維粗度の測定に当っては、ＫＡＪＪＡＮＩ社製、繊維長測定器”ＦＳ−２００”を用いて測定する。
【００１３】
パルプ用チップとしては、例えば、トウヒ、ツガ、ヘムロック、スプルース、杉、ヒバ、檜、ダグラスファー、サザンパインなどを挙げることができるが、トウヒ、ツガ、ヘムロック、スプルースなどが上記繊維粗度を考慮した場合に好ましく用いられる。
【００１４】
また、本発明の電子写真用透明転写紙において、パルプ中の塩素分は、２００ｐｐｍ以下であることが加熱印字後の耐変色性、電子写真熱定着後の高い透明度、さらに環境保護の点からも必要とされる。ここで、パルプ中の塩素分が２００ｐｐｍを超えて多いと、加熱印字後に変色し易く、透明度が著しく低下してしまう。
【００１５】
本発明のパルプ中の塩素分の測定に当っては、パルプを純水中に入れて３０分間超音波処理した後、純水で洗浄するという操作を３回繰返して行った後、風乾し、理学電気工業社製、蛍光Ｘ線分析器”ＳＹＳＴＥＭ３２７０Ｅ”を用いて測定する。
【００１６】
パルプの漂白においては、チップをクラフト蒸解した後、酵素（Ｏ）、塩素（Ｃ）及び二酸化塩素（Ｄ）、次亜塩素酸ナトリウム（Ｈ）、過酸化水素（Ｐ）、オゾン、水酸化ナトリウム、酵素、キレート剤などで８５ポイント以上の白色度まで漂白を行うか、または塩素処理を全く除いて漂白することによって、パルプ中の塩素分が２００ｐｐｍ以下のパルプを得ることができる。
【００１７】
さらに、本発明の電子写真用透明転写紙において、叩解パルプは、パルプの繊維粗度およびパルプ中の塩素分を特定したパルプを用いて叩解するが、叩解パルプの重量平均繊維長を０．６〜１．０ｍｍの範囲内にすることが本発明の特長を付与する上で必須条件となる。ここで、叩解パルプの重量平均繊維長が０．６ｍｍ未満では、加熱印字後の割れが生じ易く、また叩解パルプの重量平均繊維長が１．０ｍｍを超えて大きい場合、加熱印字後のボコツキが悪化してしまうという欠点がある。
【００１８】
パルプの叩解に際しては、ダブルディスクリファイナー、デラックスファイナー、ジョルダンなどの叩解機により叩解する。叩解動力（ｋｗｈ／ｐｔ）は、５００〜２０００ｋｗｈ／ｐｔの範囲内の条件で叩解することが好ましい。得られた叩解後のパルプの重量平均繊維長は、ＫＡＪＪＡＮＩ社製、繊維長測定器”ＦＳ−２００”を用いて測定し、重量平均繊維長が０．６〜１．０ｍｍの範囲内のものを抄紙に用いることができる。
【００１９】
本発明の電子写真用透明転写紙に使用されるパルプとしては、ＮＢＫＰ、ＬＢＫＰ、ＮＢＳＰ、ＬＢＳＰなどが挙げられる。使用に当っては、それらのパルプを数種類、目的に応じた比率で混合して用いることができる。
【００２０】
本発明の電子写真用透明転写紙における中性紙とは、ｐＨ６．８〜８．８の中性ないし弱アルカリ性域で抄造される原紙のことであり、通常抄紙で使用する材料として、例えば、染料、填料、サイズ剤、定着剤、乾燥紙力増強剤などを必要に応じて含有するものである。また、原紙表面にサイズプレス等により、澱粉やポリビニルアルコールなどのバインダーや塩化ナトリウムのような導電剤を塗工することも可能である。
【００２１】
本発明における叩解パルプを用いて抄紙する場合、長網、円網、ツインワイヤー、オントップ、ハイブリッド等の抄紙機を用いることができる。
【００２２】
本発明における電子写真用透明転写紙は、電子写真方式の複写機、ページプリンターを始め、この方式を応用した連続プリンター、ファクシミリ、フルカラー複写機などの記録材料としても使用することができる。
【００２３】
【作用】
本発明において、パルプの繊維粗度が２０〜３０ｍｇ／１００ｍ、パルプ中の塩素分が２００ｐｐｍ以下のパルプを用い、叩解して後、重量平均繊維長が０．６〜１．０ｍｍの範囲内にある叩解パルプを使用することで、透明度と強度に優れ、加熱印字後のボコツキ、割れ及び透明度の低下が少ない電子写真用透明転写紙を得ることができる。
【００２４】
一方、パルプ中の塩素分が少ないパルプを使用した場合は、加熱印字後割れが生じ易いという欠点がある。繊維粗度の増大させてその割れを防げるものの、反面ボコツキを発生しやすいという問題がある。また、ボコツキを減少させるには、重量平均繊維長を短くすることで改良できるが、加熱印字後の割れを発生させる。
【００２５】
このように、それぞれの特性は、絡み合った関係があり、本発明における特定の条件内で優れた効果を発揮することができる。
【００２６】
【実施例】
以下、本発明の電子写真用透明転写紙について、実施例および比較例により詳細に説明する。なお、本発明は実施例に限定されるものではない。以下における部、％はすべて重量によるものである。また、塗工量を示す値は断わりのないかぎり乾燥後の重量である。
【００２７】
実施例１
北米のスプルース材チップをクラフト蒸解した後、酸素（Ｏ）−二酸化塩素（Ｄ）−水酸化ナトリウム（Ｅ）−過酸化水素（Ｐ）−二酸化塩素（Ｄ）のシーケンスで漂白して、ディスクリファイナーで重量平均繊維長が０．７ｍｍになるまで叩解した叩解パルプ１００部に対して、カチオン澱粉を１．０部添加してパルプスラリーを調製した。このパルプスラリーを用いて、長網抄紙機により、坪量７５ｇ／ｍ２の電子写真用透明転写紙を製造した。なお、サイズプレスでは、酸化澱粉を１．５ｇ／ｍ２、塩化ナトリウムを０．１ｇ／ｍ２塗工し、その後、密度が０．９０ｇ／ｃｍ３になるようにマシンカレンダー処理を行った。
【００２８】
実施例２
北米のスプルース材チップをクラフト蒸解した後、酸素（Ｏ）−二酸化塩素（Ｄ）−水酸化ナトリウム（Ｅ）−過酸化水素（Ｐ）−二酸化塩素（Ｄ）のシーケンスで漂白して、ディスクリファイナーで繊維長が０．９ｍｍになるまで叩解した叩解パルプ１００部に対して、カチオン澱粉を１．０部添加してパルプスラリーを調製した。このパルプスラリーを用いて、長網抄紙機により、坪量７５ｇ／ｍ２の電子写真用透明転写紙を製造した。なお、サイズプレスでは、酸化澱粉を１．５ｇ／ｍ２、塩化ナトリウムを０．１ｇ／ｍ２塗工し、その後、密度が０．９０ｇ／ｃｍ３になるようにマシンカレンダー処理を行った。
【００２９】
実施例３
赤松材チップをクラフト蒸解した後、酸素（Ｏ）−二酸化塩素（Ｄ）−水酸化ナトリウム（Ｅ）−過酸化水素（Ｐ）−二酸化塩素（Ｄ）のシーケンスで漂白して、ディスクリファイナーで繊維長が０．８ｍｍになるまで叩解した叩解パルプ１００部に対して、カチオン澱粉を１．０部添加してパルプスラリーを調製した。このパルプスラリーを用いて、長網抄紙機により、坪量７５ｇ／ｍ２の電子写真用透明転写紙を製造した。なお、サイズプレスでは酸化澱粉を１．５ｇ／ｍ２、塩化ナトリウムを０．１ｇ／ｍ２塗工し、その後、密度が０．９０ｇ／ｃｍ３になるようにマシンカレンダー処理を行った。
【００３０】
比較例１
実施例１において、漂白シーケンスを塩素（Ｃ）−水酸化ナトリウム（Ｅ）−次亜塩素酸ナトリウム（Ｈ）−水酸化ナトリウム（Ｅ）−二酸化塩素（Ｄ）に変化させる以外は、すべて同一の方法で電子写真用透明転写紙を得た。
【００３１】
比較例２
杉材チップを実施例１と同じ様に蒸解し、漂白した後、ディスクリファイナーで繊維長が０．５ｍｍになるまで叩解した叩解パルプ１００部に対して、カチオン澱粉を１．０部添加してパルプスラリーを調製した。このパルプスラリーを用いて、長網抄紙機により、坪量７５ｇ／ｍ２の電子写真用透明転写紙を製造した。なお、サイズプレスでは酸化澱粉を１．５ｇ／ｍ２、塩化ナトリウムを０．１ｇ／ｍ２塗工し、その後、密度が０．９０ｇ／ｃｍ３になるようにマシンカレンダー処理を行った。
【００３２】
比較例３
ダグラスファー材チップを実施例１と同じ様に蒸解し、漂白した後、ディスクリファイナーで繊維長が０．９ｍｍになるまで叩解した叩解パルプ１００部に対して、カチオン澱粉を１．０部添加してパルプスラリーを調製した。このパルプスラリーを用いて、長網抄紙機により、坪量７５ｇ／ｍ２の電子写真用透明転写紙を製造した。なお、サイズプレスでは酸化澱粉を１．５ｇ／ｍ２、塩化ナトリウムを０．１ｇ／ｍ２塗工し、その後、密度が０．９０ｇ／ｃｍ３になるようにマシンカレンダー処理を行った。
【００３３】
比較例４
実施例１において、繊維長を１．１ｍｍになるように叩解処理する以外は、すべて同一の方法で電子写真用透明転写紙を得た。
【００３４】
上記の実施例および比較例で作製した電子写真用透明転写紙について、下記の評価方法により評価し、その結果をまとめて下記表１に示した。
【００３５】
［透明度］
加熱印字後の透明度は、電子写真複写機（ＦＸ５０８０、富士ゼロックス社製）で印字した直後に、ＴＡＰＰＩ標準法Ｔ−４４２ｓｕ７２に準拠して測定した値であり、数値が大きいほど透明性が高いことを示す。電子写真用透明転写紙としては、透明度７０％以上、好ましくは７２％以上が必要とされる。
【００３６】
［ボコツキ］
ボコツキは、電子写真複写機（ＦＸ５０８０、富士ゼロックス社製）で印字した直後の紙表面のボコツキを視覚評価した結果であり、ボコツキのほとんどないものを５、少しあるものを４、ややあるものを３、あるものを２、多いものを１とした。品質の下限はボコツキ４であるが、５であることが好ましい。
【００３７】
［割れ］
割れは、電子写真複写機（ＦＸ５０８０、富士ゼロックス社製）で印字した直後の紙を二つ折に折った時の折り目の両端の割れの状態を視覚評価した結果であり、割れの非常に良好なものを５、良好なものを４、やや悪いものを３、悪いものを２、非常に悪いものを１とした。品質の下限はボコツキ４であるが、５であることが好ましい。
【００３８】
【表１】
0003545077.tif 000002
【００３９】
評価：
実施例１と比較例１の電子写真用透明転写紙を比較すると、パルプ中の塩素分が少ない場合には、高い透明度が得られることが明らかである。実施例１〜３と比較例２、比較例３の電子写真用透明転写紙の結果より、パルプの繊維粗度が２０〜３０ｍｇ／１００ｍの範囲にあるときに、ボコツキと割れの少ない電子写真用透明転写紙の得られることが明らかである。また、実施例１〜３と比較例２、比較例４の電子写真用透明転写紙の結果から、重量平均繊維長が０．６〜１．０ｍｍの範囲にあるときに、ボコツキと割れの少ない電子写真用透明転写紙の得られることが明らかである。
【００４０】
【発明の効果】
以上から、本発明の電子写真用透明転写紙は、パルプの繊維粗度およびパルプ中の塩素分を特定したパルプ用い、叩解後、特定の重量平均繊維長を有する叩解パルプを使用して抄紙した中性紙からなるもので、加熱印字後のボコツキ、割れ、透明度の低下が少ないものであることが明らかになった。